(57)【要約】【解決手段】下記要件（ｉ）〜（ｉｖ）を満たすプロピレン系重合体（Ｉ）を含む樹脂層（Ａ）が、形状を保持する下地ボード（Ｂ）の少なくとも片面に積層されてなるランドセル用表皮材。（ｉ）ＭＦＲが０．０１〜２００ｇ／１０分の範囲にある、（ii）密度勾配管法で測定した密度が８６０〜９２０ｋｇ／ｍ3の範囲にある、（iii）溶融張力が１７０℃〜２３０℃のいずれかの温度において１０〜８０ｍＮの範囲にある、（iv）プロピレンから導かれる構成単位を６０質量％以上含有し、実質的にシンジオタクティック構造を有する。【効果】本発明によれば、製造が容易であり、耐摩耗性、耐傷付性、耐加水分解性などに優れ、繰り返しの折り曲げに対する耐久性にも優れ、軽量で、かつ、環境や生体に影響があると懸念されるハロゲン化物や可塑剤を実質的に含まず、環境に対する汚染の少ないランドセル用表皮材および該ランドセル用表皮材を用いたランドセルを提供できる。【選択図】なし【特許請求の範囲】
【請求項１】
下記要件（ｉ）〜（ｉｖ）を満たすプロピレン系重合体（Ｉ）を含む樹脂層（Ａ）が、形状を保持する下地ボード（Ｂ）の少なくとも片面に積層されてなるランドセル用表皮材。
（ｉ）ＭＦＲが０．０１〜２００ｇ／１０分の範囲にある、
（ii）密度勾配管法で測定した密度が８６０〜９２０ｋｇ／ｍ3の範囲にある、
（iii）溶融張力が１７０℃〜２３０℃のいずれかの温度において１０〜８０ｍＮの範囲にある、
（iv）プロピレンから導かれる構成単位を６０質量％以上含有し、実質的にシンジオタクティック構造を有する。
【請求項２】
前記樹脂層（Ａ）が、樹脂成分中に前記プロピレン系重合体（Ｉ）を３５〜９５重量％含む、請求項１に記載のランドセル用表皮材。
【請求項３】
前記樹脂層（Ａ）が、樹脂成分中にオレフィン系重合体（ＩＩ）（ただし、プロピレン系重合体（Ｉ）を除く。）及び／またはオレフィン系エラストマー（Ｘ）（ただし、プロピレン系重合体（Ｉ）およびオレフィン系重合体（ＩＩ）を除く。）を、オレフィン系重合体（ＩＩ）とオレフィン系エラストマー（Ｘ）との合計で５〜６５質量％含む請求項１または２に記載のランドセル用表皮材。
【請求項４】
前記樹脂層（Ａ）中におけるハロゲン原子の含有量が１重量％未満である、請求項１〜３のいずれか１項に記載のランドセル用表皮材。
【請求項５】
前記樹脂層（Ａ）中における可塑剤の含有量が１重量％未満である、請求項１〜４のいずれか１項に記載のランドセル用表皮材。
【請求項６】
請求項１〜５のいずれかに記載のランドセル用表皮材を用いてなるランドセル。
【発明の詳細な説明】
【技術分野】
【０００１】
本発明は、ランドセル用表皮材および該表皮材を用いたランドセルに関する。
【背景技術】
【０００２】
従来、ランドセル用の表皮材の原反は、ナイロン繊維不織布またはポリエステル極細繊維不織布にポリウレタン樹脂を含浸凝固した繊維質基材や天然皮革の床皮等の基体層に用いて、その上に樹脂を直接または湿式コートしたり、あるいは無孔質のポリウレタンシートを張り合わせたりした後に、グラビア塗布、エンボス仕上げ、乾式造面仕上げ等を施して製造されている（特許文献１）。このようなランドセル表皮を用いたランドセルは、天然皮革を用いたものより軽量で、価格もリーズナブルであるため、広く用いられている。
【０００３】
一方、ランドセルは日光や風雨に曝されたり、物品と接触することが多く、このような使用環境に長期間耐えることが望まれており、耐摩耗性を改良した、ポリウレタンエラストマーを主体とした合成皮革が提案されている（特許文献２）。しかしながら、ポリウレタン系樹脂を用いた皮革は加水分解しやすい構造のため経年劣化し易く、また天然皮革同様にカビが生え易いという問題があった。
【０００４】
また、ポリ塩化ビニル（ＰＶＣ）は、合成皮革として自動車内装材、衣服、鞄、靴、家具、文房具、玩具などに使用されているが、ポリウレタン樹脂を用いたランドセル用の表皮材原反よりも皮革のしなやかさや風合いに劣る上、ランドセル自体が重くなるため、ランドセル用表皮としては実用性に劣るという問題があった。また、焼却時の分解物や成形時に用いられる可塑剤が環境に影響を与える懸念から、代替材料の提案が求められていた。
【先行技術文献】
【特許文献】
【０００５】
【特許文献１】特開２０００−２３９９７４号公報
【特許文献２】特開２０１２−１９３４８１号公報
【発明の概要】
【発明が解決しようとする課題】
【０００６】
本発明は、耐摩耗性、耐傷つき性に優れ、繰り返しの折り曲げに対しても損傷が少なく、破れが生じにくく、耐加水分解性にも優れるなど、耐久性に優れるとともに、軽量でランドセル用途に攻撃であり、しかも環境に対する汚染の少ないランドセル用表皮材およびそれを用いたランドセルを提供することを課題としている。
【課題を解決するための手段】
【０００７】
本発明者は、鋭意検討の結果、特定の物性を有するポリオレフィン系樹脂組成物を用いることにより、上記課題を達成したランドセル用表皮材が得られることを見出した。すなわち、本発明の概要は以下の通りである。
〔１〕下記要件（ｉ）〜（ｉｖ）を満たすプロピレン系重合体（Ｉ）を含む樹脂層（Ａ）が、形状を保持する下地ボード（Ｂ）の少なくとも片面に積層されてなるランドセル用表皮材。
（ｉ）ＭＦＲが０．０１〜２００ｇ／１０分の範囲にある、
（ii）密度勾配管法で測定した密度が８６０〜９２０ｋｇ／ｍ3の範囲にある、
（iii）溶融張力が１７０℃〜２３０℃のいずれかの温度において１０〜８０ｍＮの範囲にある、
（iv）プロピレンから導かれる構成単位を６０質量％以上含有し、実質的にシンジオタクティック構造を有する。
〔２〕前記樹脂層（Ａ）が、樹脂成分中に前記プロピレン系重合体（Ｉ）を３５〜９５重量％含む、前記〔１〕に記載のランドセル用表皮材。
〔３〕前記樹脂層（Ａ）が、樹脂成分中にオレフィン系重合体（ＩＩ）（ただし、プロピレン系重合体（Ｉ）を除く。）及び／またはオレフィン系エラストマー（Ｘ）（ただし、プロピレン系重合体（Ｉ）およびオレフィン系重合体（ＩＩ）を除く。）を、オレフィン系重合体（ＩＩ）とオレフィン系エラストマー（Ｘ）との合計で５〜６５質量％含む前記〔１〕または〔２〕に記載のランドセル用表皮材。
〔４〕前記樹脂層（Ａ）中におけるハロゲン原子の含有量が１重量％未満である、前記〔１〕〜〔３〕のいずれか１項に記載のランドセル用表皮材。
〔５〕前記樹脂層（Ａ）中における可塑剤の含有量が１重量％未満である、前記〔１〕〜〔４〕のいずれか１項に記載のランドセル用表皮材。
〔６〕前記〔１〕〜〔５〕のいずれかに記載のランドセル用表皮材を用いてなるランドセル。
【発明の効果】
【０００８】
本発明によれば、特定のプロピレン系重合体（Ｉ）を含む樹脂層（Ａ）がカレンダー成形性に優れることにより製造が容易であり、耐摩耗性、耐傷付性、耐加水分解性などに優れ、繰り返しの折り曲げに対する耐久性にも優れ、軽量で、かつ、環境や生体に影響があると懸念されるハロゲン化物や可塑剤を実質的に含まず、環境に対する汚染の少ないランドセル用表皮材および該ランドセル用表皮材を用いたランドセルを提供できる。
【発明を実施するための形態】
【０００９】
以下、本発明について具体的に説明する。
本発明に係るランドセル用表皮材は、下地ボード（Ｂ）の少なくとも片面に樹脂層（Ａ）が積層されているランドセル用表皮材であって、樹脂層（Ａ）と下地ボード（Ｂ）とは直接積層されていてもよく、また必要に応じて中間層（Ｃ）を介して積層されていてもよい。
【００１０】
樹脂層（Ａ）
本発明に係るランドセル用表皮材を構成する樹脂層（Ａ）は、プロピレン系重合体（Ｉ）を含有する。樹脂層（Ａ）は、プロピレン系重合体（Ｉ）のみから構成されていてもよく、プロピレン系重合体（Ｉ）に加えて、後述するオレフィン系重合体（ＩＩ）、オレフィン系エラストマー（Ｘ）、ならびにその他の樹脂成分および添加剤などのその他の成分を含んでいてもよい。
【００１１】
＜プロピレン系重合体（Ｉ）＞
本発明のランドセル用表皮材の樹脂層（Ａ）を形成する成分の一つであるプロピレン系重合体（Ｉ）は、下記要件（ｉ）〜（iv）を満たす重合体である。
【００１２】
（ｉ）ＭＦＲ（ＪＩＳ Ｋ６７２１、２３０℃、２．１６ｋｇ荷重）が、０．０１〜２００ｇ／１０分であり、好ましくは０．０５〜１５０ｇ／１０分、さらに好ましくは０．０５〜１００ｇ／１０分の範囲である。ＭＦＲが上記範囲にあることにより、カレンダー加工時における溶融性、シートの離ロール性に優れ、搬送時のシートのたれがなく、カレンダー成形性に優れたシートが得られる。
【００１３】
（ii）密度勾配管法で測定した密度が、８６０〜９５０ｋｇ／ｍ3であり、好ましくは８６０〜９２０ｋｇ／ｍ3、さらに好ましくは８６０〜８９０ｋｇ／ｍ3の範囲である。上記範囲にあることにより良好な流動性を示し、他の成分と配合し易く、また得られる樹脂層（Ａ）はシートを成形する際に離ロール性に優れる。
【００１４】
（iii）キャピラリーレオメーターで測定した溶融張力が、１７０〜２３０℃の温度範囲において、１０〜８０ｍＮの範囲である。溶融張力が、上記範囲にあることにより、カレンダー成形時において良好な流動性を示し、他の成分と配合し易く、また機械的強度に優れたランドセル用表皮材が得られる。
【００１５】
要件（ｉ）、（ii）および（iii）の物性をすべて満たすプロピレン系重合体（Ｉ）を含む樹脂層（Ａ）は、一般にポリオレフィン系樹脂では難しいカレンダー成形も可能となり、経済性の点で特に好ましい。
【００１６】
（iv）プロピレンから導かれる構成単位を６０質量％以上含有し、実質的にシンジオタクティック構造を有する。プロピレンから導かれる構成単位の含有量は、好ましくは６０〜９５質量％、より好ましくは６０〜９０質量％の範囲である。
【００１７】
本発明に係るプロピレン系重合体（Ｉ）が、プロピレンとプロピレン以外の単量体との共重合体である場合、プロピレンと共重合される単量体はα−オレフィンであり、通常、炭素原子数が２〜２０のα−オレフィン、具体的には、エチレン、１−ブテン、１−ペンテン、１−ヘキセン、４−メチル−１−ペンテン、１−オクテン、１−デセン、１−ドデセン、１−テトラデセン、１−ヘキサデセン、１−オクタデセン、１−エイコセンなどであり、エチレンまたは炭素原子数が４〜１０のα−オレフィンが好ましい。
【００１８】
本発明に係るプロピレン系重合体（Ｉ）は、プロピレンから導かれる構成単位が、実質的にシンジオタクティック構造を含有することにより、汎用ポリオレフィン系樹脂であるポリエチレン、ブロックポリプロピレン、アイソタクティックポリプロピレンよりも耐摩耗性、耐傷付性の点において特に優れる。
【００１９】
本発明に係るプロピレン系重合体（Ｉ）が、実質的にシンジオタクティック構造を有することによる上記効果の理由については、同一分子量において絡み合い点間分子量（Ｍｅ）が小さく、分子の絡み合いが多くなるため、溶融張力が大きくなり液だれを起こさず、成形時にロールへの適度な密着性が生じ、成形した樹脂層は耐磨耗性や柔軟性などが発現すると推察される。
【００２０】
本発明に係るプロピレン系重合体（Ｉ）が、実質的にシンジオタクティック構造を有するとは、13Ｃ−ＮＭＲスペクトルにおける１９．５〜２０．３ｐｐｍに相当するピーク面積が、相対的に０．５以上であることをいう。シンジオタクティシティーが上記範囲にあると、結晶化速度が速く、加工性に優れる。
これらの物性を満たす具体的なポリオレフィン系樹脂としては、例えばノティオTM−ＳＮ０２８５（三井化学（株）製）が挙げられる。
【００２１】
＜オレフィン系重合体（ＩＩ）＞
本発明のランドセル用表皮材を構成する樹脂層（Ａ）は、オレフィン系重合体（ＩＩ）を含んでもよい。
【００２２】
オレフィン系重合体（ＩＩ）は、エチレンおよび炭素原子数３〜２０のα−オレフィンから選ばれる１種以上のオレフィンを重合して得られる重合体であり、上述したプロピレン系重合体（Ｉ）以外の重合体であって、通常、結晶性の重合体である。
【００２３】
本発明に係るオレフィン系重合体（ＩＩ）としては、ＪＩＳ  Ｋ−６２５３に従い測定したデュロメーターＤ硬度が５０以上である公知のポリオレフィン（オレフィン重合体）であれば制限なく使用できるが、具体的には例えば、プロピレン単独重合体、プロピレン・エチレン共重合体、プロピレン・１−ブテン共重合体、プロピレン・エチレン・１−ブテン共重合体などのプロピレン・α−オレフィンランダム共重合体等のアイソタクティック構造を有するプロピレン系重合体；１−ブテン単独重合体、１−ブテン・エチレン共重合体、１−ブテン・プロピレン共重合体等のブテン系重合体；４−メチル−１−ペンテン単独重合体、４−メチル−１−ペンテン・プロピレン共重合体、４−メチル−１−ペンテン・１−ブテン共重合体、４−メチル−１−ペンテン・プロピレン・１−ブテン共重合体等の４−メチル−１−ペンテン系重合体；エチレン単独重合体、エチレン・α−オレフィン共重合体、エチレン・酢酸ビニル共重合体、エチレン・メタクリル酸共重合体、エチレン・メタクリル酸メチル共重合体等のエチレン系重合体；等を挙げることができる。これらオレフィン系重合体（ＩＩ）の中でも、耐熱性の観点からアイソタクティックプロピレン単独重合体、及びアイソタクティックプロピレン・α−オレフィンランダム共重合体などのアイソタクティックプロピレン系重合体が好ましく利用され得る。これら重合体は１種を単独でまたは２種以上を混合して用いることができる。
【００２４】
本発明に係るアイソタクティックプロピレン系重合体は、13Ｃ-ＮＭＲ法により測定されるアイソタクティックペンタッド分率（ｍｍｍｍ分率）が８５％以上、好ましくは９０％以上、より好ましくは９５％以上であるプロピレン系重合体である（以下「アイソタクティックポリプロピレン」と言うことがある）。
【００２５】
アイソタクティックポリプロピレンは、ＮＭＲ法により測定したアイソタクティックペンタッド分率が０．９以上、好ましくは０．９５以上のポリプロピレンである。アイソタクティックペンタッド分率（ｍｍｍｍ）は、13Ｃ-ＮＭＲ法を使用して測定される分子鎖中のペンタッド単位でのアイソタクティック連鎖の存在割合を示しており、プロピレンモノマー単位が５個連続してメソ結合した連鎖の中心にあるプロピレンモノマー単位の分率である。具体的には、13Ｃ−ＮＭＲスペクトルで観測されるメチル炭素領域の全吸収ピーク中に占めるｍｍｍｍピークの分率として算出される値である。アイソタクティックペンタッド分率（ｍｍｍｍ）は、特開２００３-１４７１３５号公報に記載されている方法で測定、計算される。
【００２６】
本発明で、オレフィン系重合体（ＩＩ）として好適に用いられるアイソタクティックポリプロピレンとしては、プロピレンから導かれる構成単位とプロピレン以外の単量体から導かれる構成単位との合計を１００モル％とした場合に、プロピレンから導かれる構成単位は９０モル％を超える量でかつ１００モル％以下、好ましくは９１モル％以上１００モル％以下の量含み、プロピレン以外の単量体から導かれる構成単位を０モル％以上１０モル％未満、好ましくは０モル％以上９モル％以下の量含む例を挙げることができる。プロピレン以外の単量体は、全量が炭素数２〜２０のα−オレフィン（但しプロピレンを除く）であることが好ましい。
【００２７】
具体的には、プロピレン単独重合体またはプロピレンとプロピレン以外の炭素原子数が２〜２０のα−オレフィンとの共重合体を挙げることができる。ここでアイソタクティックポリプロピレン中の、プロピレンから導かれる構成単位とプロピレン以外の単量体から導かれる構成単位との合計を１００モル％とした場合に、プロピレンから導かれる構成単位は９０モル％を超える量でかつ１００モル％以下、好ましくは９１モル％以上１００モル％以下の量存在している。
【００２８】
ここで、プロピレン以外の炭素原子数が２〜２０のα−オレフィンとしては、エチレン、１−ブテン、１−ペンテン、１−ヘキセン、４−メチル−１−ペンテン、１−オクテン、１−デセン、１−ドデセン、１−テトラデセン、１−ヘキサデセン、１−オクタデセン、１−エイコセンなどが挙げられ、エチレンまたは炭素原子数が４〜１０のα−オレフィンが好ましい。これらのα−オレフィンは、プロピレンとランダム共重合体を形成してもよく、ブロック共重合体を形成してもよい。これらのα−オレフィンから導かれる構成単位は、ポリプロピレン中に１０モル％未満、好ましくは９モル％以下の割合で含んでいてもよい。
【００２９】
本発明に係るオレフィン系重合体（ＩＩ）の市販品としては、例えば、プライムポリプロ（（株）プライムポリマー製）、ノバテック（日本ポリプロ（株）製）、ウィンテック（日本ポリプロ（株）製）、ミラソン（（株）プライムポリマー製）、サンテック（旭化成ケミカルズ（株）製）、住友ノーブレン（住友化学（株）製）、エボリュー（（株）プライムポリマー製）、ハイゼックス（（株）プライムポリマー製）、などの商品名で製造・販売されている種々のポリオレフィンが挙げられる。
【００３０】
＜オレフィン系エラストマー（Ｘ）＞
本発明のランドセル用表皮材を構成する樹脂層（Ａ）は、上述したプロピレン系重合体（Ｉ）およびオレフィン系重合体（ＩＩ）以外の成分として、オレフィン系エラストマー（Ｘ）を含んでもよい。
【００３１】
ランドセル用表皮材を構成する樹脂層（Ａ）が、オレフィン系エラストマー（Ｘ）を含むことにより、樹脂層（Ａ）の柔軟性、耐傷付性および耐磨耗性が優れたものとなるとともに、樹脂層（Ａ）を成形する際に、シート成形時にロールに粘着しにくくなる。また、樹脂層（Ａ）を後述する下地ボード（Ｂ）と積層した際にも、得られるランドセル用表皮材が変形に対する追従性を有し、ランドセル用表皮材としての縫製や製品加工及び製品使用に良好な耐性を示すものとなる。
【００３２】
本発明に係るオレフィン系エラストマー（Ｘ）としては、ＪＩＳ  Ｋ−６２５３に従い測定したデュロメーターＤ硬度が５０未満の、炭素数２〜２０のα−オレフィン重合体または共重合体、ないしはエチレンと不飽和カルボン酸または不飽和カルボン酸エステルとの共重合体である。具体的には、エチレン・プロピレン共重合体、エチレン・１−ブテン共重合体、エチレン・１−ヘキセン共重合体、エチレン・４−メチル−１−ペンテン共重合体、エチレン・１−オクテン共重合体、プロピレン単独共重合体、プロピレン・エチレン共重合体、プロピレン・エチレン・１−ブテン共重合体、１−ブテン単独重合体、１−ブテン・エチレン共重合体、１−ブテン・プロピレン共重合体、４−メチルペンテン−１単独重合体、４−メチル−１−ペンテン・プロピレン共重合体、４−メチル−１−ペンテン・１−ブテン共重合体、４−メチル−１−ペンテン・プロピレン・１−ブテン共重合体、プロピレン・１−ブテン共重合体、エチレン・酢酸ビニル共重合体、エチレン・メタクリル酸共重合体、エチレン・メタクリル酸メチル共重合体等を挙げることができる。これら重合体は１種を単独でまたは２種以上を混合して用いることができる。
【００３３】
本発明に係るオレフィン系エラストマー（Ｘ）の市販品としては、ミラストマー（三井化学（株）製）、タフマー（三井化学（株）製）、ビスタマックスTM（ＥｘｘｏｎＭｏｂｉｌ  Ｃｈｅｍｉｃａｌ  Ｃｏｍｐａｎｙ製）、バーシファイTM（Ｔｈｅ  Ｄｏｗ  Ｃｈｅｍｉｃａｌ  Ｃｏｍｐａｎｙ製）、サントプレンTM（ＥｘｘｏｎＭｏｂｉｌ  Ｃｈｅｍｉｃａｌ  Ｃｏｍｐａｎｙ製）、ウェルネックス（日本ポリプロ（株）製）、インフューズTM（Ｔｈｅ  Ｄｏｗ  Ｃｈｅｍｉｃａｌ  Ｃｏｍｐａｎｙ製）などの商品名で製造・販売されている熱可塑性ポリオレフィンエラストマーが挙げられる。
【００３４】
＜その他の樹脂成分＞
本発明に係る樹脂層（Ａ）は、上述したプロピレン系重合体（Ｉ）、オレフィン系重合体（ＩＩ）、オレフィン系エラストマー（Ｘ）以外のその他の樹脂成分を、本発明の目的を損なわない範囲で含んでもよい。
【００３５】
その他の樹脂成分としては、特に限定されるものではないが、たとえば、水添スチレン系ブロック共重合体、水添スチレン系ランダム共重合体などのゴム成分が挙げられる。このような水添スチレン系ブロック共重合体の市販品としては、例えば、クレイトンＧ（シェル化学（株）製）、ハイブラー（（株）クラレ製）、タフテック（旭化成工業（株）製）、セプトン（登録商標、（株）クラレ製）などが挙げられる。
【００３６】
＜樹脂層（Ａ）＞
本発明のランドセル用表皮材を構成する樹脂層（Ａ）は、前記プロピレン系重合体（Ｉ）を必須成分として形成される。樹脂層（Ａ）は、プロピレン系重合体（Ｉ）に加えて、前記オレフィン系重合体（ＩＩ）および／または前記オレフィン系エラストマー（Ｘ）を含有してもよく、また、本発明の目的を損なわない範囲で、その他の樹脂成分ならびに各種添加剤を含有してもよい。
【００３７】
本発明に係る樹脂層（Ａ）の樹脂成分中、プロピレン系重合体（Ｉ）の含有量は、好ましくは３５重量％以上、より好ましくは３５〜９５重量％、さらに好ましくは（４０〜９０）重量％程度であるのが望ましい。
【００３８】
樹脂層（Ａ）の樹脂成分中における、プロピレン系重合体（Ｉ）の含有量が、３５重量％未満であると、樹脂層（Ａ）が、柔軟性、耐傷付性および耐磨耗性が劣るものとなる場合があり、一方、９５重量％を超えると、ロールを用いてシート成形する場合にロールに粘着し易くなる場合がある。
【００３９】
本発明に係るランドセル用表皮材を構成する樹脂層（Ａ）は、プロピレン系重合体（Ｉ）を含有する層であり、プロピレン系重合体（Ｉ）のみから構成されてもよいが、好ましくは、上述したオレフィン系重合体（ＩＩ）および／またはオレフィン系エラストマー（Ｘ）を含むことが好ましい。
【００４０】
すなわち本発明に係る樹脂層（Ａ）は、樹脂成分として、プロピレン系重合体（Ｉ）に加えて、オレフィン系重合体（ＩＩ）およびオレフィン系エラストマー（Ｘ）の少なくとも一方を含有することが好ましく、樹脂層（Ａ）の樹脂成分中のこれらの含有量は、オレフィン系重合体（ＩＩ）とオレフィン系エラストマー（Ｘ）との合計で、好ましくは６５重量％以下、より好ましくは５〜６５重量％、さらに好ましくは１０〜６０重量％程度であるのが望ましい。
【００４１】
好ましくは、本発明に係る樹脂層（Ａ）は、樹脂層（Ａ）の樹脂成分中に、プロピレン系重合体（Ｉ）を３５〜９５重量％含み、オレフィン系重合体（ＩＩ）および／またはオレフィン系エラストマー（Ｘ）を、オレフィン系重合体（ＩＩ）とオレフィン系エラストマー（Ｘ）との合計で５〜６５重量％含む。
【００４２】
本発明に係る樹脂層（Ａ）の樹脂成分は、プロピレン系重合体（Ｉ）を必須成分とし、さらにオレフィン系重合体（ＩＩ）、オレフィン系エラストマー（Ｘ）およびその他の樹脂成分の１種以上を含むことができるが、樹脂層（Ａ）の樹脂成分全体に含まれるオレフィン含量は、５５重量％以上であることが好ましい。樹脂層（Ａ）のオレフィン含量が上記範囲にあると、カレンダー成形性に優れ、かつ、柔軟で、耐摩耗性・耐傷つき性に優れた樹脂層を得ることができる。
【００４３】
本発明に係るランドセル用表皮材の樹脂層（Ａ）におけるハロゲン原子の含有量は１重量％未満であることが好ましくい。ハロゲン原子含有量が上記範囲であることにより、焼却した際、ダイオキシンなどの発生とそれらの環境への放出が抑制され、環境負荷が低減する。
【００４４】
本発明に係るランドセル用表皮材の樹脂層（Ａ）における可塑剤の含有量は１重量％未満であることが好ましい。可塑剤が上記範囲であることにより、環境を汚染することが少なく、またリサイクル性にも優れる。
【００４５】
本発明に係る樹脂層（Ａ）は、樹脂成分に加えて、必要に応じて、更に各種添加剤を含んでいてもよい。
樹脂層（Ａ）に含まれてもよい添加剤としては、特に限定されるものではないが、例えば、無機充填剤、滑剤、造核剤、酸化防止剤、難燃材剤、帯電防止剤、顔料、染料、発錆防止剤などの添加剤が挙げられる。
【００４６】
例えば、滑剤の例としては、ステアリル酸ホスフェイト系、ステアリン酸アミド、オレイン酸アミド、エルカ酸アマイド、エチレンビスステアリン酸アミド、シリコーンオイル、シリカ等が挙げられる。
【００４７】
樹脂層（Ａ）が滑剤を含む場合、樹脂層（Ａ）を形成する樹脂成分１００重量部に対して、滑剤を好ましくは０．０１〜５重量部、より好ましくは０．０５〜３重量部添加してもよい。滑剤を上記範囲で含むことにより、シート成形時の離ロール性、耐傷付性がより向上する。
【００４８】
樹脂層（Ａ）の成形方法としては、所望の厚みのシート状またはフィルム状に成形し得る、従来公知の押出装置および成形条件を採用することができ、特に押出成形やカレンダー成形が好ましい。
【００４９】
例えば、本発明のプロピレン系重合体（Ｉ）と、オレフィン系重合体（ＩＩ）及び/またはオレフィン系エラストマー（Ｘ）とを含む樹脂層（Ａ）を成形する場合は、
（工程１）：プロピレン系重合体（Ｉ）と、オレフィン系重合体（ＩＩ）および／またはオレフィン系エラストマー（Ｘ）とを含む樹脂組成物を加熱溶融する工程と、
（工程２）：加熱溶融した前記樹脂組成物をシート状に成形する工程と
で行い得る。
【００５０】
また、前記樹脂組成物を調製する工程、あるいは前記（工程１）と（工程２）の間に、帯電防止剤、結晶核剤、酸化防止剤等の各種公知の添加剤やタルク、炭酸カルシウムなどの充填剤等を混練する工程を含んでもよい。
【００５１】
また、カレンダー成形により上記樹脂層（Ａ）を成形する場合は、
（工程１）：プロピレン系重合体（Ｉ）と、オレフィン系重合体（ＩＩ）および／またはオレフィン系エラストマー（Ｘ）とを含む樹脂組成物を加熱溶融する工程と、
（工程２−１）：加熱溶融した前記樹脂組成物を、カレンダー加工によりシート状に成形する工程と
で行い得る。
また、前記樹脂組成物を調製する工程、あるいは前記（工程１）と（工程２‐１）の間に、公知の添加剤や充填剤等を混練する工程を含んでもよい。
【００５２】
また、前記（工程２−１）を、
（工程２−２）：カレンダー加工により、樹脂層（Ａ）のシート成形と、下地ボード（Ｂ）あるいは中間層（Ｃ）との貼り合わせを同時に行う工程
とし、シート積層体を得る工程を含んでもよい。
【００５３】
本発明のランドセル用表皮材において、樹脂層（Ａ）は、通常表面層となるものであって、上述のプロピレン系重合体（Ｉ）を含むことにより、皮革様の柔軟性や触感を示すことができる。また樹脂層（Ａ）は、可塑剤等を含有しない場合にもカレンダー成形などによる成形性に優れ、柔軟性を保持することができるため、可塑剤による生体への影響を防ぐことができ、べたつきがなく、可塑剤のブリードアウト等による劣化を生じることなく長期間安定して用いることができる。さらに本発明の樹脂層（Ａ）は、耐摩耗性、耐傷つき性、耐加水分解性などに優れ、軽量である。
本発明に係る樹脂層（Ａ）は、平滑な表面を有していてもよく、粗面状であってもよく、また、エンボス加工などによる型押しが施されていてもよい。
【００５４】
下地ボード（Ｂ）
本発明のランドセル用表皮材を構成する下地ボード（Ｂ）としては、ランドセル用表皮材に求められる特性により、特に限定されることなく公知の基材を用いることができ、ランドセルに一般に用いられる種々公知の基材を採用し得る。例えば、合成樹脂板、パーティクルボード、ベニヤ板、ボール紙等が挙げられる。これらはランドセルの形状を保持し、書類などを保護するために用いられる。下地ボード（Ｂ）は、ランドセル用表皮材に強度与え、形状を保持する層として作用する。
【００５５】
中間層（Ｃ）
本発明のランドセル用表皮材は、上述した樹脂層（Ａ）と下地ボード（Ｂ）のみから構成されてもよいが、用途等に応じて、樹脂層（Ａ）と下地ボード（Ｂ）との間に中間層（Ｃ）を有してもよい。
【００５６】
中間層（Ｃ）としては、特に限定されるものではないが、好ましくは、クッション材もしくは断熱材が挙げられる。クッション材もしくは断熱材としては、例えば、ウレタンフォーム、ポリスチレンフォーム、ポリプロピレンフォームに代表されるスポンジ材やクッション材などの発泡層、フェルト材、不織布シート等が挙げられる。
【００５７】
表面層（Ｄ）
本発明のランドセル用表皮材は、樹脂層（Ａ）あるいは下地ボード（Ｂ）の表面に、所望によりさらに表面層（Ｄ）を有してもよい。表面層としては、たとえば、表面保護、着色等による外観向上などの機能を有する層が挙げられる。表面層はフィルムなどにより形成されてもよく、またアクリル系、ウレタン系、シリコーン系、フッ素系などの任意の表面コート剤により形成されてもよい。
【００５８】
＜ランドセル用表皮材＞
本発明のランドセル用表皮材は、少なくとも上述した樹脂層（Ａ）と、下地ボード（Ｂ）とから構成され、樹脂層（Ａ）が下地ボード（Ｂ）の少なくとも片面に積層された積層構造を有する。樹脂層（Ａ）と下地ボード（Ｂ）との間には、クッション材もしくは断熱材などの中間層（Ｃ）を有していてもよい。
【００５９】
また、本発明のランドセル用表皮材は、樹脂層（Ａ）を最表面層として有していてもよく、樹脂層（Ａ）の表面にさらに表面層（Ｄ）を有していてもよい。
本発明のランドセル用表皮材において、樹脂層（Ａ）は通常皮革様の感触を与える層であり、下地ボード（Ｂ）は強度与え、形状を保持する層として作用する。
【００６０】
本発明のランドセル用表皮材において、樹脂層（Ａ）の厚みは、ランドセル用表皮材の層構造やその用途により異なるが、成形性、引き裂き強度などの物性、取り扱い性などの点から、通常、全体の厚みが０．０１〜２ｍｍ、好ましくは０．０２〜１ｍｍ、更に好ましくは０．０２〜０．５ｍｍの範囲にある。
【００６１】
本発明のランドセル用表皮材の各層は、それぞれ公知の方法により積層し、貼り合わされていればよく、その方法としては、たとえばラミネートによる接着方法や、プライマー及び／または接着剤により接着させる方法、押出機による共押出による方法等が挙げられる。
【００６２】
また本発明のランドセル用表皮材は、樹脂層（Ａ）、下地ボード（Ｂ）、および必要に応じて中間層（Ｃ）を有する積層体の、少なくとも一方の表面となる層、すなわち樹脂層（Ａ）および／または下地ボード（Ｂ）の表面に、さらに表面層（Ｄ）を有していてもよい。表面層（Ｄ）は、樹脂層（Ａ）や下地ボード（Ｂ）を保護する目的で設けられるのが好ましく、フィルム等から形成されていてもよく、また従来公知のプライマー及び／または表面コート剤により得られる層であることも好ましい。表面コート剤の例としては、アクリル系、ウレタン系、シリコーン系、フッ素系コート剤が挙げられる。
【００６３】
本発明のランドセル用表皮材は、表面にエンボス加工を行ったものであることも好ましい。エンボス加工では、本発明のランドセル用表皮材に、皮革様の外観、風合い等を付与することができる。
【００６４】
＜ランドセル用表皮材の製造方法＞
本発明のランドセル用表皮材は、上述したように、樹脂層（Ａ）と下地ボード（Ｂ）と有し、必要に応じて樹脂層（Ａ）と下地ボード（Ｂ）との間に中間層（Ｃ）を、また樹脂層（Ａ）および／または下地ボード（Ｂ）上に必要に応じて表面層（Ｄ）を有する構成であり、この様な本発明のランドセル用表皮材を製造し得る製造方法をいずれも採用することができる。すなわち本発明のランドセル用表皮材の製造方法は、上述した要件（ｉ）〜（ｉｖ）を満たすプロピレン系重合体（Ｉ）を含む樹脂層（Ａ）を、下地ボード（Ｂ）の少なくとも片面に、必要に応じて中間層（Ｃ）を介して積層する工程を有する。
【００６５】
具体的には、たとえば、あらかじめシート状に成形した樹脂層（Ａ）、下地ボード（Ｂ）、必要に応じて発泡層などの中間層（Ｃ）を、公知の方法により貼り合わせて積層体として、本発明のランドセル用表皮材を製造することができる。貼り合わせの方法としては、熱融着、圧着、公知の接着剤あるいは粘着剤を用いた接着などが挙げられる。接着剤としては、天然ゴム系、デンプン系などの天然系接着剤や、スチレン系、アクリル系、α−オレフィン系、ウレタン系、エチレン−酢酸ビニル系、エポキシ系、シリコーン系、シアノアクリレート系などの合成系接着剤などが挙げられる。接着剤を用いる場合は、被着物との相性やランドセル用表皮材の使用環境などにより種々選択して使用できるが、ランドセル用表皮材の各々の層間剥離を防止するために、前記合成系接着剤が好適に用いられる。また、接着に際して適宜公知のプライマー等を適用してもよい。
【００６６】
中間層（Ｃ）として好適である発泡層は、湿式凝固、乾式発泡、機械発泡など従来公知の方法により形成される。発泡層を含むランドセル用表皮材は、柔かくて弾力があり、風合いの良い本革調となる。
【００６７】
また、樹脂層（Ａ）と他層との積層は、樹脂層（Ａ）と積層される層上に、樹脂層（Ａ）を押出成型するか、樹脂層（Ａ）を積層される層とともに共押出成形することにより形成してもよい。
【００６８】
本発明のランドセル用表皮材が樹脂層（Ａ）および／または下地ボード（Ｂ）上に表面層（Ｄ）を有する場合、表面層（Ｄ）をあらかじめ形成した樹脂層（Ａ）および／または下地ボード（Ｂ）を用いて積層体を製造してもよく、また、樹脂層（Ａ）、下地ボード（Ｂ）、および必要に応じて中間層（Ｃ）からなる積層体を得た後に、塗布または貼付などの公知の方法により表面層（Ｄ）を形成してもよい。
【００６９】
本発明のランドセル用表皮材がエンボス加工を施したものである場合、エンボス加工は、従来公知のエンボス加工法を特に限定なく採用して行うことができ、各層の積層の前に樹脂層（Ａ）に対して行ってもよく、また、各層の積層体とした後に行ってもよい。
【実施例】
【００７０】
以下、実施例に基づいて本発明をさらに具体的に説明するが、本発明はこれらの実施例に限定されるものではない。
なお、実施例および比較例における物性値等は、以下の方法により測定した。
【００７１】
（１）ＭＦＲ（ｇ／１０分）
ＭＦＲは、ＪＩＳ Ｋ６７２１に準拠して、２３０℃で２．１６ｋｇｆの荷重にて測定した。
【００７２】
（２）密度（ｋｇ／ｍ3）
密度は、ＡＳＴＭ−Ｄ１５０５に準拠して、密度勾配管法にて測定した。
【００７３】
（３）溶融張力（ｍＮ）
プロピレン系重合体（Ｉ）の溶融張力は、東洋精機社製キャピログラフ１Ｃ（（バレル径９．５５ｍｍΦ）、バレル温度２００℃、キャピラリー長（Ｌ）＝８ｍｍ、キャピラリー直径（Ｄ）＝２．０９５ｍｍ、Ｌ／Ｄ＝３．８２）を用い、ピストン速度＝１５ｍｍ／ｍｉｎ、巻き取り速度＝１５ｍｍ／ｍｉｎ、の条件にて測定を行い、得られた値の平均値を求めた。
【００７４】
（４）シンジオタクティックポリプロピレンの含有量
プロピレン系重合体（Ｉ）に含まれるシンジオタクティックポリプロピレンは、13Ｃ−ＮＭＲスペクトルにおける１９．５〜２０．３ｐｐｍに相当する相対ピーク面積により求めた。
【００７５】
（５）ハロゲン原子の含有量（ｗｔ％）
樹脂層（Ａ）のハロゲン原子の含有量は、電位差滴定装置（型番：ＡＴ−６１０型（京都電子工業製）を用い、樹脂試料を酸素フラスコにて燃焼分解した後、吸収液を硝酸酸性にし、０．０１Ｎの硝酸銀にて電位差測定を行うことにより求めた。
【００７６】
（６）可塑剤の含有量（ｗｔ％）
樹脂層（Ａ）の可塑剤（フタレート）の含有量は、アセトン／ｎ−ヘキサン＝７／３を溶媒として浸漬抽出を１２時間行い、ガスクロマトグラフ−質量分析計（ＧＣ／ＭＳ）により得られたピーク面積値から求めた。
【００７７】
（７）カレンダー加工性評価
樹脂層（Ａ）はカレンダー成形により作製した。ロール径６インチの逆Ｌ型カレンダー成形機を用い、ロール温度は１６５℃とし、厚み５００μｍのシートを作成した。
冷却ロールからの離形性が、実用上問題ないものを○、実用上問題あるものを×として目視評価した。
【００７８】
（８）軽量性評価
前記（７）にて作製した樹脂層（Ａ）シートを２．５ｃｍ四方に切り出し、蒸留水を満たした５００ｍＬビーカーに入れた。シートが水より軽く、水面付近に浮いたものを○、ビーカー底に沈んだものを×として目視評価した。
【００７９】
（９）テーバー摩耗量
前記（８）にて作製した樹脂層（Ａ）と、下地ボード（Ｂ）として厚さ０．２５ｍｍのボール紙を用い、ウレタン系接着剤ラックスキンＯＰ−８８１（エイコー化成社製）をバーコーターにて塗布後、プレス温度１４０℃、圧力０．５ＭＰａにて４分間熱融着させ、ランドセル用表皮材を作製した。テーバー摩耗試験機を用いてＪＩＳ−６７７２、前記試験片を用いて、荷重１ｋｇ、Ｈ＃２２の摩耗輪を用い、２３℃、回転回数２００回、回転速度６０回／分で樹脂層（Ａ）の面を摩耗させ、その前後の質量変化を摩耗量として測定した。
【００８０】
（１０）硬度
前記（９）にて作製したランドセル用表皮材サンプルを用い、鉛筆硬度をＪＩＳ  Ｋ−５６００に準拠して測定した。鉛筆は６Ｂおよび５Ｂを用い、鉛筆により基材表面にできるへこみの有無により基材の柔軟性を評価した。表２に記載がそれぞれ６Ｂ、５Ｂのとき、それぞれ６Ｂ、５Ｂで基材にへこみができたことになり、６Ｂのほうが５Ｂよりもシートが柔らかいことを示す。
【００８１】
なお、以下の実施例において、本発明のランドセル用表皮材に用いたプロピレン系重合体（Ｉ）の物性は表１に示す。
【００８２】
【表１】
2015139563.tif 000002
【００８３】
［実施例１］
プロピレン系重合体（Ｉ）として、ノティオTM−ＳＮ−０２８５（三井化学（株）製、商品名）を、オレフィン系エラストマー（Ｘ）としてタフマーTMＰＮ−２０７０（三井化学（株）製、商品名）、スチレン系熱可塑性エラストマーとしてタフテックＨ−１２２１（旭化成ケミカルズ（株）製、商品名）を表２記載の比率にて配合し、樹脂層（Ａ）を作製した。得られたシートおよびランドセル用表皮材の評価結果を表２に示す。得られたシート及びランドセル用表皮材は、Ｃｌ含量および可塑剤の含有量が極めて低く、軽量で、耐傷付性及び耐磨耗性に優れていた。
【００８４】
［実施例２］
プロピレン系重合体（Ｉ）として、ノティオTM−ＳＮ−０２８５（三井化学（株）製、商品名）を、オレフィン系エラストマー（Ｘ）としてタフマーTMＰＮ−２０７０（三井化学（株）製、商品名）、スチレン系熱可塑性エラストマーとしてタフテックＨ−１２２１（旭化成ケミカルズ（株）製、商品名）を、オレフィン系重合体（ＩＩ）としてプロピレン単独重合体〔アイソタクティックポリプロピレン：プライムポリプロ（登録商標）Ｆ７３０ＮＶ（プライムポリマー（株）製、商品名）〕を表２に記載の比率にて配合し、樹脂層（Ａ）を作製した。得られたシートおよびランドセル用表皮材の評価結果を表２に示す。得られたシート及びランドセル用表皮材は、Ｃｌ含量および可塑剤の含有量が極めて低く、軽量で、耐傷付性及び耐磨耗性に優れていた。
【００８５】
［比較例１］
プロピレン系重合体（Ｉ）、オレフィン系重合体（ＩＩ）、オレフィン系エラストマー（Ｘ）のいずれも配合せず、軟質塩化ビニルシートを用い、ランドセル用表皮材を作製した。得られたシートおよびランドセル用表皮材はＣｌ含量および可塑剤の含有量が極めて高く、重量が重く、耐摩耗性に劣っていた。結果を表２に示す。
【００８６】
［比較例２］
プロピレン系重合体（Ｉ）を配合せず、オレフィン系エラストマー（Ｘ）としてタフマーTMＰＮ−２０７０（三井化学（株）製、商品名）、スチレン系熱可塑性エラストマーとしてタフテックＨ−１２２１（旭化成ケミカルズ（株）製、商品名）を表２記載の比率にて配合し、カレンダー成形により樹脂層（Ａ）を作製しようとしたが、成形加工時のロールからの離型性がスムーズでなく、ロールに樹脂が付着し、シートを得ることができなかった。結果を表２に示す。
【００８７】
【表２】
2015139563.tif 000003
【産業上の利用可能性】
【００８８】
本発明のランドセル用表皮材は、ランドセルおよび耐久性を求められる鞄類の製造に好適に用いることができる。